FR 3085536 A1 20200306 FR 1857894 A 20180903 DISPOSITIF CFET ET PROCEDE DE FABRICATION D'UN TEL DISPOSITIF DOMAINE DE L'INVENTION La présente invention concerne un dispositif CFET ainsi qu'un procédé de fabrication d'un tel dispositif. ETAT DE LA TECHNIQUE Un dispositif CFET (acronyme du terme anglo-saxon « Complementary Field Effect Transistor ») peut être défini comme une structure à transistors à effet de champ à ailettes (plus connus sous l'acronyme anglo-saxon « FinFET ») complémentaires. Autrement dit, c'est un dispositif électronique tridimensionnel consistant à empiler deux transistors FinFET de types différents, par exemple un transistor de type N (dit « NFET ») sur un transistor de type P (dit « PFET »). Un tel empilement permet de réduire l'encombrement surfacique du dispositif et donc d'augmenter la densité de transistors par unité de surface. De manière conventionnelle, un dispositif CFET est réalisé à partir d'un substrat massif de silicium monocristallin intégrant une couche sacrificielle enterrée. Cette couche sacrificielle peut être, par exemple, une couche de Silicium-Germanium (SiGe), dans lequel on grave des tranchées profondes verticales qui permettent de délimiter les différentes ailettes des transistors. La gravure sélective de la couche sacrificielle permet la séparation physique verticale de ces deux transistors FinFET de type N et de type P. Les zones actives destinées à former les régions source et drain des transistors FinFET complémentaires peuvent être dopées N et P, par exemple par implantation sélective dans l'épaisseur de la structure ainsi formée. Par ailleurs, selon le type d'application visée, les canaux pourraient être dopés N ou P. Ce dopage peut être également réalisé par implantation sélective dans l'épaisseur de la structure. La réduction de la largeur des ailettes doit s'accompagner d'une augmentation de la hauteur des zones actives, notamment des canaux pour permettre l'augmentation de la quantité de courant électrique à faire passer. Cependant, il existe des limitations technologiques à la fabrication des ailettes, notamment en termes de ratio hauteur / largeur, de sorte que la densité de transistors par unité de surface tout en gardant des performances électriques acceptables tend vers un seuil. 2 EXPOSE DE L'INVENTION Un but de l'invention est d'améliorer la conception et la fabrication des dispositifs CFET. A cet effet, l'invention propose un dispositif CFET comprenant un substrat support et 5 au moins une ailette s'étendant à partir du substrat support, dans laquelle sont agencés deux transistors à effet de champ de types opposés superposés, ledit dispositif étant caractérisé en ce que chaque ailette comprend, à partir du substrat support : - une première couche électriquement isolante ; - une première couche semi-conductrice monocristalline, formant le canal d'un 10 premier transistor ; - une seconde couche électriquement isolante ; - une seconde couche semi-conductrice monocristalline, formant le canal d'un second transistor. Par « superposés » on entend un empilement des transistors dans une direction 15 perpendiculaire à la surface principale du substrat support. En ce qui concerne la première et la seconde couche semi-conductrice, les modes de réalisation ci-après sont envisageables, éventuellement en combinaison lorsque cela est techniquement pertinent : - la première et la seconde couche semi-conductrice sont en silicium dopé de types 20 opposés; - la première et la seconde couche semi-conductrice sont en silicium présentant des orientations cristallines différentes ; - la première et la seconde couche semi-conductrice sont en des matériaux différents ; 25 - la couche semi-conductrice dans laquelle est formé le canal d'un transistor de type N est en silicium contraint ; - la couche semi-conductrice dans laquelle est formé le canal d'un transistor de type P est en silicium-germanium. En ce qui concerne la première et la seconde couche électriquement isolante, les 30 modes de réalisation ci-après sont envisageables, éventuellement en combinaison lorsque cela est techniquement pertinent : - la première et/ou la seconde couche électriquement isolante sont en oxyde de silicium (SiO2) ; - la première et la seconde couche électriquement isolante sont en des matériaux 35 différents ; - la première couche électriquement isolante est en un matériau à constante diélectrique élevée (« high k ») ; 3 - la seconde couche électriquement isolante est en un matériau à constante diélectrique faible (« low k »). Selon une forme d'exécution, le substrat support comprend au moins une couche additionnelle choisie parmi les couches suivantes : 5 - une couche de piégeage de charges ; - une couche semi-conductrice épitaxiale ; - une couche de silicium de type CZ « COP-free », c'est-à-dire dépourvue de défauts cristallins de type COPs. Un autre objet de l'invention concerne un procédé de fabrication d'un dispositif 10 CFET tel que décrit ci-dessus, caractérisé en ce qu'il comprend : - la fourniture d'un substrat de type semi-conducteur sur isolant comprenant successivement, de sa base vers sa surface : un substrat support, une première couche électriquement isolante, une première couche semi-conductrice monocristalline, une seconde couche électriquement isolante et une seconde couche semi-conductrice 15 monocristalline ; - la formation de tranchées à partir de la surface dudit substrat, jusqu'à la première couche électriquement isolante, de sorte à former au moins une ailette, - dans chaque ailette, la formation d'un canal d'un premier transistor dans la première couche semi-conductrice et d'un canal d'un second transistor de type opposé au 20 premier transistor dans la seconde couche semi-conductrice. De manière particulièrement avantageuse, les tranchées sont formées par gravure, la première couche électriquement isolante constituant une couche d'arrêt de ladite gravure. 25 BREVE DESCRIPTION DES FIGURES D'autres caractéristiques et avantages de l'invention ressortiront de la description détaillée qui va suivre, en référence aux dessins annexés sur lesquels : - la figure 1 est une vue en coupe schématique d'un dispositif CFET selon un mode de réalisation ; 30 - la figure 2 est une vue en coupe schématique d'un dispositif CFET selon un autre mode de réalisation, dans lequel le substrat support comprend une couche fonctionnelle. Pour des raisons de lisibilité des figures, les différentes couches ne sont pas nécessairement représentées à l'échelle. Les signes de référence identiques d'une figure à l'autre désignent des éléments 35 identiques ou remplissant la même fonction. 4 DESCRIPTION DETAILLEE DE MODES DE REALISATION DE L'INVENTION L'invention propose de remplacer, pour former un dispositif CFET, le substrat de silicium massif susmentionné par un substrat de type semi-conducteur sur isolant comprenant un substrat support, deux couches semi-conductrices monocristallines et 5 deux couches électriquement isolantes séparant respectivement les deux couches semi- conductrices d'une part et le substrat support et la couche semi-conductrice la plus proche dudit substrat support d'autre part. Un tel substrat de type semi-conducteur sur isolant est qualifié de « double SOI » en raison de la présence des deux paires de couches semi-conductrices et de couches 10 électriquement isolantes, par rapport à un substrat SOI (acronyme du terme anglo-saxon « Silicon On Insulator ») classique qui comprend une couche semi-conductrice monocristalline et une couche électriquement isolante intercalée entre le substrat support et la couche semi-conductrice. Le substrat support peut être réalisé en un matériau semi-conducteur (par exemple 15 du silicium) ou en un autre matériau, selon qu'il doive assurer uniquement une fonction de support mécanique ou une fonction électrique au sein du dispositif. Un tel substrat « double SOI » peut être fabriqué par deux transferts successifs d'une couche semi-conductrice monocristalline vers le substrat support. On peut en particulier utiliser le procédé Smart CutTM qui comprend les étapes suivantes : 20 - fourniture du substrat support, - fourniture d'un premier substrat donneur semi-conducteur monocristallin, - formation d'une zone de fragilisation dans ledit substrat donneur, pour y délimiter une première couche mince superficielle (ladite zone de fragilisation pouvant être formée par implantation d'espèces atomiques à une profondeur déterminée du substrat donneur), 25 - collage du premier substrat donneur sur le substrat support, une première couche électriquement isolante étant à l'interface de collage, - détachement du premier substrat donneur le long de la zone de fragilisation, conduisant au transfert de la première couche mince sur le substrat support (obtention d'un SOI), 30 - réalisation d'un traitement de finition de la première couche transférée, pour réparer ou retirer les défauts liés à l'étape de détachement et conférer à ladite couche les caractéristiques finales de rugosité et d'épaisseur souhaitées, - fourniture d'un second substrat donneur semi-conducteur monocristallin, pouvant être identique au premier ou différent, 35 - formation d'une zone de fragilisation dans ledit second substrat donneur, pour y délimiter une seconde couche mince superficielle, 5 - collage du second substrat donneur sur le SOI précédemment formé, une seconde couche électriquement isolante étant à l'interface de collage entre la première couche semi-conductrice transférée et le second substrat donneur, - détachement du second substrat donneur le long de la zone de fragilisation, 5 conduisant au transfert de la seconde couche mince sur le substrat support (obtention du double SOI), - réalisation d'un traitement de finition de la seconde couche transférée, pour réparer ou retirer les défauts liés à l'étape de détachement et conférer à ladite couche les caractéristiques finales de rugosité et d'épaisseur souhaitées. 10 Chacune des couches semi-conductrices monocristallines est destinée à former les zones actives (source, drain et canal) d'un transistor FinFET respectif, les deux transistors étant de types opposés. Par exemple, la zone active d'un transistor PFET est formée dans la première couche semi-conductrice monocristalline, qui est la plus proche du substrat support, et la zone active d'un transistor NFET est formée dans la seconde 15 couche semi-conductrice monocristalline, qui est la plus éloignée du substrat support. Inversement, selon un autre exemple, la zone active d'un transistor NFET peut être formée dans la première couche semi-conductrice monocristalline et la zone active d'un transistor PFET peut être formée dans la seconde couche semi-conductrice monocristalline. 20 De manière connue en elle-même, une gravure sèche est mise en oeuvre sur le substrat double SOI pour former des tranchées permettant de délimiter des ailettes parallèles. Dans le présent texte, on entend par « largeur » (notée L sur la figure 1) d'une ailette sa dimension dans une direction parallèle à une surface principale du substrat 25 support, qui définit la largeur du canal, et par « hauteur » (notée H sur la figure 1) sa dimension dans une direction perpendiculaire à la surface principale du substrat support, c'est-à-dire dans la direction de l'épaisseur du substrat double SOI. La longueur du canal s'étend dans une direction perpendiculaire aux dimensions L et H et est déterminée par la distance entre la source et le drain, qui sont distribués selon cette direction. 30 Par rapport au dispositif CFET connu, l'utilisation d'un substrat double SOI présente plusieurs avantages. D'une part, la hauteur (notée hTi et hT2 sur la figure 1) des canaux N et P est égale à l'épaisseur des couches semi-conductrices dans lesquelles ils sont formés ; cette hauteur est donc maîtrisée très précisément du fait de la qualité du procédé de transfert de 35 couche qui procure une grande précision et une grande uniformité de l'épaisseur de la couche semi-conductrice transférée et de la couche électriquement isolante. L'épaisseur des couches semi-conductrices transférées après l'étape de finition pourra être comprise par exemple entre 4 et 100 nm, avec un contrôle de cette épaisseur jusqu'à +/- 0,5 nm 6 autour de l'objectif visé. L'épaisseur des couches électriquement isolantes créées pourra être comprise par exemple entre 10 et 200 nm (la borne de 200 nm s'appliquant en particulier pour la première couche électriquement isolante, la couche seconde couche électriquement isolante étant avantageusement beaucoup plus fine), avec un contrôle de 5 cette épaisseur jusqu'à +1- 1 nm autour de l'objectif visé. Le contrôle de la variabilité de l'épaisseur des couches transférées / créées est justifié par leurs effets bien connus de l'homme de l'art sur la variabilité des transistors. Dans le dispositif CFET de l'art antérieur, la hauteur des canaux est définie par des gravures horizontales qui sont moins bien maîtrisées. 10 D'autre part, les canaux N et P sont séparés par une couche qui non seulement constitue une frontière physique mais aussi procure une isolation électrique desdits canaux. De même, le canal du transistor le plus proche du substrat support est isolé physiquement et électriquement dudit substrat support. En outre, la première couche électriquement isolante constitue avantageusement 15 une couche d'arrêt de gravure lors de la formation des tranchées. Par ailleurs, le procédé de fabrication du substrat double SOI permet de varier les matériaux des couches semi-conductrices monocristallines et des couches électriquement isolantes pour les adapter aux performances recherchées. Ainsi, dans un mode de réalisation, les deux couches semi-conductrices 20 monocristallines sont toutes deux en silicium, mais avec des types de dopage différents. De manière préférentielle, les deux couches sont faiblement dopées, c'est-à-dire avec une concentration en dopants inférieure ou égale à 10e15 at/cm3. Dans un autre mode de réalisation ou de façon combinée avec le précédent, les couches semi-conductrices monocristallines sont toutes deux en silicium, mais avec des 25 orientations cristallines différentes. Ceci permet d'optimiser la mobilité des porteurs dans chacun des deux transistors FinFET : en effet, l'orientation cristalline de la zone active qui procure une meilleure mobilité des porteurs pour un transistor de type N est différente de l'orientation cristalline optimale qui procure une meilleure mobilité des porteurs pour un transistor de type P. 30 Dans un autre mode de réalisation, les couches semi-conductrices monocristallines sont en des matériaux différents. Par exemple, pour un transistor NFET, le silicium peut être avantageusement remplacé par du silicium contraint. Pour un transistor PFET, le silicium peut être avantageusement remplacé par du silicium-germanium. Ces matériaux alternatifs 35 permettent d'augmenter la mobilité des porteurs de charge dans le canal du transistor respectif. Le choix du matériau de chaque couche semi-conductrice nécessite uniquement l'emploi d'un substrat donneur adéquat lors de la fabrication du substrat double SOI. 7 Par ailleurs, le dopage N ou P peut être réalisé avant le transfert de chaque couche semi-conductrice sur le substrat support, ce qui évite d'endommager le dispositif avec une implantation ultérieure de dopants. Dans un mode de réalisation, les deux couches électriquement isolantes sont dans 5 le même matériau, par exemple de l'oxyde de silicium (SiO2). Lesdites couches d'oxyde sont obtenues classiquement par oxydation thermique d'un substrat de silicium. De manière alternative, les deux couches électriquement isolantes sont dans des matériaux différents. Ainsi, selon un mode de réalisation, la première couche électriquement isolante peut 10 être réalisée en un matériau dit « high k », c'est-à-dire à constante diélectrique élevée, tels que par exemple et de façon non limitative l'oxyde d'hafnium ou l'oxyde de zirconium (notamment Hf02, HfON, HfSiO, HfSiON, ZrO2, HfZrO2, ou HfZrO). Par rapport à l'oxyde de silicium, un tel matériau peut présenter une fonction d'arrêt de gravure améliorée du fait d'une plus grande sélectivité vis-à-vis du matériau de la première couche semi- 15 conductrice monocristalline. Selon un mode de réalisation, la seconde couche électriquement isolante peut être réalisée en un matériau dit « low k », c'est-à-dire à constante diélectrique faible tel que par exemple et de façon non limitative l'oxyde de silicium dopé carbone et/ou fluor (notamment SiOC, SiOF, SiOCF, SiOCH), mais aussi un oxyde poreux ou un matériau 20 organique (par exemple polytétrafluoroéthylène (PTFE), polyimide, parylène). Par rapport à une couche d'oxyde de silicium, et pour une même performance d'isolation électrique, une couche d'un tel matériau est plus fine (le ratio entre les épaisseurs des couches de ces deux matériaux correspondant au ratio entre leurs permittivités diélectriques). Cette configuration est particulièrement avantageuse car, comme mentionné plus haut, 25 l'augmentation de la densité, tout en gardant un niveau acceptable des performances électriques des transistors, est limitée par le ratio hauteur / largeur des ailettes, ainsi que par l'espacement nécessaire entre les ailettes. Pour une même hauteur des ailettes, la réduction de l'épaisseur (notée e sur la figure 1) de la seconde couche électriquement isolante bénéficie donc aux zones actives, notamment aux canaux qui peuvent présenter 30 une hauteur (h-ri, fin) plus grande et par conséquent une meilleure performance en courant. Par exemple, une couche de 20 nm de SiO2 séparant deux canaux de 30 nm de hauteur peut être remplacée par une couche de 10 nm de SiO2 poreux dopé au carbone ; le gain en hauteur pour les deux canaux est donc de 10 nm au total, soit une augmentation de près de 20% de la hauteur de chaque canal. 35 Les différentes options de matériaux décrites ci-dessus pour les couches électriquement isolantes et les couches semi-conductrices monocristallines peuvent être librement combinées par l'homme du métier en fonction des spécificités du dispositif et des performances recherchées. 8 Un autre avantage du substrat double SOI est que le substrat support lui-même peut être fonctionnalisé. En d'autres termes, le substrat support ne remplit pas qu'une fonction de support mécanique des transistors, mais il peut comprendre une ou plusieurs couches remplissant un rôle particulier dans le fonctionnement du dispositif, ou un ou plusieurs 5 composants électroniques permettant au dispositif de remplir plusieurs fonctions sur le modèle d'un « System on Chip » (système sur une puce). Une telle fonctionnalisation du substrat support peut être réalisée pendant ou en particulier avant la fabrication du substrat double SOI au travers du choix du substrat support. Par exemple, le substrat support peut comprendre une couche de piégeage de 10 charges électriques, qui peut se présenter sous la forme d'une couche de silicium polycristallin. Une telle couche est particulièrement utile pour le fonctionnement d'un dispositif radiofréquence, qui peut donc être combiné au dispositif CFET permettant ainsi d'intégrer sur une même puce des composants destinés à de la logique et du calcul ainsi que des composants radiofréquences (RF) nécessaires pour gérer la connectivité. La 15 couche comportant de nombreux pièges électriques limite l'auto-polarisation et les distorsions entre transistors véhiculées par le substrat (induites par le fort rayonnement électromagnétique des transistors radiofréquences). Cette couche permet de réduire ces interférences en piégeant les charges électriques. Dans ce cas précis, un double SOI est nécessaire car une couche électriquement isolante doit être intercalée entre la couche à 20 base de piège et la couche utile. Selon un autre exemple, éventuellement combiné au précédent, le substrat support peut comprendre une couche présentant une qualité particulière, par exemple une couche de silicium dépourvue de défauts appelés COPs (acronyme du terme anglo-saxon « Crystal Originated Pits »). Cette couche peut être une couche de type CZ (Czochralski) 25 qualifiée « COP-free » dans la littérature (cf. page 27 de l'ouvrage Silicon-on-Insulator Technology and Devices XI, Electrochemical Society Proceedings, Volume 2003-05), ou une couche semi-conductrice épitaxiale, éventuellement dopée. Une telle couche permet en particulier d'intégrer une mémoire embarquée de type DRAM (e-DRAM, acronyme du terme anglo-saxon « embedded Dynamic Random Access 30 Memory »). Les mémoires DRAM embarquées permettent de réduire fortement la latence (de l'ordre d'un facteur 3) entre la mémoire locale et la mémoire système en intégrant cette dernière (en partie) directement sur la puce, plutôt que dans des modules séparés. Pour cela, la mémoire DRAM embarquée remplace également une partie de la mémoire statique (dite SRAM). La fabrication d'une mémoire DRAM embarquée à côté d'un circuit 35 logique consiste à enterrer les capacités créant l'effet mémoire dans le substrat. La couche dans laquelle sont fabriquées les capacités doit être dopée. La figure 1 est une vue en coupe schématique d'un dispositif CFET selon un mode de réalisation de l'invention. 9 Le dispositif comprend un substrat support 1. Ledit substrat support peut être en silicium massif ou en tout autre matériau pouvant servir de support mécanique au dispositif. Le substrat support 1 est recouvert d'une première couche 2a électriquement 5 isolante. De manière avantageuse, ladite couche 2a a servi de couche d'arrêt de gravure lors de la formation de l'ailette F, de sorte qu'elle s'étend sur sensiblement toute la surface du substrat support 1. Cependant, il n'est pas exclu qu'entre deux ailettes le matériau de la couche 2a ait été partiellement ou totalement retiré. La couche 2a peut être en oxyde de silicium ou en un autre matériau électriquement isolant, choisi notamment 10 pour sa sélectivité vis-à-vis de la gravure. La couche 2a peut ainsi être avantageusement en un diélectrique high k. L'ailette F comprend, sur la première couche électriquement isolante 2a, une première couche 2b semi-conductrice monocristalline qui forme le canal d'un premier transistor. La hauteur 111-1 dudit canal est égale à l'épaisseur de la couche 2b. La couche 15 2b est par exemple dopée P, et préférentiellement faiblement dopée P. Elle peut être en silicium ou en un autre matériau semi-conducteur, qui peut être choisi notamment pour maximiser la mobilité des porteurs de charge dans ladite couche. Ainsi, la couche 2b peut avantageusement être en silicium-germanium si le transistor est de type P. L'ailette comprend, sur la première couche semi-conductrice 2b, une seconde 20 couche électriquement isolante 3a. La couche 3a peut être en oxyde de silicium ou en un autre matériau électriquement isolant, choisi notamment pour sa faible permittivité diélectrique, permettant de minimiser l'épaisseur a de ladite couche 3a et maximiser, en contrepartie, la hauteur des canaux des deux transistors. La couche 3a peut ainsi être avantageusement en un diélectrique low k, par exemple du SiO2 poreux dopé au carbone. 25 Enfin, l'ailette comprend, sur la seconde couche électriquement isolante 3a, une seconde couche 3b semi-conductrice monocristalline qui forme le canal d'un premier transistor. La hauteur 111-2 dudit canal est égale à l'épaisseur de la couche 3b. La couche 3b est par exemple dopée N, et préférentiellement faiblement dopée N. Elle peut être en silicium ou en un autre matériau semi-conducteur, qui peut être choisi notamment pour 30 maximiser la mobilité des porteurs de charge dans ladite couche. Ainsi, la couche 3b peut avantageusement être en silicium contraint si le transistor est de type N. La figure 2 est une vue en coupe schématique d'un dispositif CFET selon un autre mode de réalisation de l'invention. Par rapport à la figure 1, le dispositif CFET de la figure 2 comprend en outre une 35 couche fonctionnelle incluse dans le substrat support. Le substrat support 1 comprend ainsi un substrat de base la, par exemple en silicium massif, ou en tout autre matériau pouvant servir de support mécanique au dispositif, et une couche fonctionnelle lb agencée entre le substrat de base la et la première couche électriquement isolante 2a. 10 La couche fonctionnelle 1 b peut être notamment : - une couche de silicium polycristallin, remplissant une fonction de piégeage de charges notamment dans les dispositifs radiofréquence ; - une couche de silicium monocristallin dite « COP-free », c'est-à-dire dépourvue ou 5 présentant une très faible densité de cavités au sein du réseau cristallin ; - une couche semi-conductrice épitaxiale, éventuellement dopée (par exemple Si dopé carbone, Si dopé Phosphore, Si dopé Bore, ou encore SiGe). Dans un souci de simplification des figures, une seule ailette F a été représentée, mais il va de soi qu'un dispositif CFET comprend en principe un grand nombre d'ailettes 10 s'étendant REVENDICATIONS1. Dispositif CFET comprenant un substrat support (1) et au moins une ailette (F) s'étendant à partir du substrat support, dans laquelle sont agencés deux transistors à effet de champ de types opposés superposés, ledit dispositif étant caractérisé en ce que chaque ailette comprend, à partir du substrat support : - une première couche (2a) électriquement isolante ; - une première couche (2b) semi-conductrice monocristalline, formant le canal d'un premier transistor - une seconde couche (3a) électriquement isolante ; - une seconde couche (3b) semi-conductrice monocristalline, formant le canal d'un second transistor. 2. Dispositif selon la revendication 1, dans lequel la première et la seconde couche semi-conductrice (2b, 3b) sont en silicium dopé de types opposés. 3. Dispositif selon la revendication 1, dans lequel la première et la seconde couche semi-conductrice (2b, 3b) sont en silicium présentant des orientations cristallines différentes. 4. Dispositif selon la revendication 1, dans lequel la première et la seconde couche semi-conductrice (2b, 3b) sont en des matériaux différents. 5. Dispositif selon l'une des revendications 1, 3 ou 4, dans lequel la couche semi-conductrice dans laquelle est formé le canal d'un transistor de type N est en silicium contraint. 6. Dispositif selon l'une des revendications 1, 4 ou 5, dans lequel la couche semi-conductrice dans laquelle est formé le canal d'un transistor de type P est en silicium-30 germanium. 7. Dispositif selon l'une des revendications 1 à 6, dans lequel la première et/ou la seconde couche électriquement isolante (2a, 3a) sont en oxyde de silicium (SiO2). 35 8. Dispositif selon l'une des revendications 1 à 6, dans lequel la première et la seconde couche électriquement isolante (2a, 3a) sont en des matériaux différents. 12 9. Dispositif selon l'une des revendications 1 à 6 ou 8, dans lequel la première couche (2a) électriquement isolante est en un matériau high k. 10. Dispositif selon l'une des revendications 1 à 6, 8 ou 9, dans lequel la seconde 5 couche électriquement isolante (2b) est en un matériau low k. 11. Dispositif selon l'une des revendications 1 à 10, dans lequel le substrat support (1) comprend une couche (1 b) de piégeage de charges. 10 12. Dispositif selon l'une des revendications 1 à 11, dans lequel le substrat support (1) comprend une couche (1 b) semi-conductrice épitaxiale. 13. Dispositif selon l'une des revendications 1 à 12, dans lequel le substrat support (1) comprend au moins une couche (1 b) de silicium de type CZ 14. Procédé de fabrication d'un dispositif CFET, caractérisé en ce qu'il comprend : - la fourniture d'un substrat de type semi-conducteur sur isolant comprenant successivement, de sa base vers sa surface : un substrat support (1), une première couche (2a) électriquement isolante, une première couche (2b) semi-conductrice 20 monocristalline, une seconde couche (3a) électriquement isolante et une seconde couche (3b) semi-conductrice monocristalline - la formation de tranchées à partir de la surface dudit substrat, jusqu'à la première couche électriquement isolante (2a), de sorte à former au moins une ailette (F), - dans chaque ailette (F), la formation d'un canal d'un premier transistor dans la 25 première couche semi-conductrice (2b) et d'un canal d'un second transistor de type opposé au premier transistor dans la seconde couche semi-conductrice (3b). 15. Procédé selon la revendication 14, dans lequel les tranchées sont formées par gravure, la première couche électriquement isolante (2a) constituant une couche d'arrêt de ladite gravure.